(57)【要約】  ジカルボン酸生成物をそのようなジカルボン酸を含有する混合物から分離する方法が提供される。この方法は：混合物のカルボン酸含有量の少なくとも３５％が対象のジカルボン酸生成物であるジカルボン酸含有混合物を提供することと；ジカルボン酸生成物がジカルボン酸含有混合物から優先的に溶出するように、両性樹脂で構成されるクロマトグラフィーカラムにより上記ジカルボン酸含有混合物の抽出を行うこととを含む。ある実施形態では、対象のジカルボン酸生成物は、グルカル酸又はグルコン酸の生成物であって、これらのいずれか又は両方とさらに別のカルボン酸との混合物からの生成物であってよい。【特許請求の範囲】
【請求項１】
対象のジカルボン酸を、その他のカルボン酸中にこのジカルボン酸を含む混合物から分離する方法であって：
前記対象のジカルボン酸を少なくとも３５％含むジカルボン酸含有混合物を提供すること；及び、
前記ジカルボン酸生成物が前記ジカルボン酸含有混合物から優先的に溶出するように、両性樹脂で構成されるクロマトグラフィーカラムにより前記ジカルボン酸含有混合物の抽出を行うこと、
を含む、方法。
【請求項２】
前記対象のジカルボン酸が、グルカル酸、グルコン酸、リンゴ酸、乳酸、クエン酸、又は酢酸である、請求項１に記載の方法。
【請求項３】
グルカル酸及びグルコン酸の両方を含み、これらの少なくとも１つが３５％を超えて存在する混合物からグルカル酸及びグルコン酸を分離するために使用される、請求項１に記載の方法。
【請求項４】
グルカル酸又はグルコン酸が前記混合物中に５０％以上の濃度で存在する、請求項３に記載の方法。
【請求項５】
グルカル酸又はグルコン酸が前記混合物中に６０％以上の濃度で存在する、請求項４に記載の方法。
【請求項６】
グルカル酸又はグルコン酸が前記混合物中に７０％以上の濃度で存在する、請求項５に記載の方法。
【請求項７】
前記両性樹脂が、ポリマー主鎖上に、弱酸性で正の官能基及び強塩基性で負の官能基の両方を有することを特徴とする表面を有する、請求項１に記載の方法。
【発明の詳細な説明】
【技術分野】
【０００１】
[0001]  本開示は、有機化合物のクロマトグラフィー分離に関する。特に、本発明は、少なくとも部分的にはクロマトグラフィー手段によってジカルボン酸含有混合物から精製されたジカルボン酸を製造する方法に関する。
【背景技術】
【０００２】
[0002]  種々の経路上(on-path)及び経路外(off-path)のカルボン酸を含む粗混合物を生成するためのジカルボン酸の調製方法は周知である。別のプロセスからの種々の廃棄物流も、商業的に関心が持たれるジカルボン酸を含む場合がある。
【０００３】
[0003]  これらの粗混合物及び廃棄物流を精製する方法が必要とされており、十分純粋なジカルボン酸生成物を粗混合物から製造可能にするため、又はさらなる使用若しくは精製のためのジカルボン酸含有廃棄物流の有用な分画を提供するために開発が行われている。
【０００４】
[0004]  最近の商業的関心が高いジカルボン酸の１つはグルカル酸である。Diamondらの米国特許第９，７７６，９４５号には、有機酸（例えば、酢酸又はギ酸）、塩基（例えば、重炭酸ナトリウム又は四ホウ酸ナトリウム）、及び強酸（例えば、硫酸又は塩酸）などの特定の溶離剤を用いたアニオン交換クロマトグラフィーを一般に使用するジカルボン酸の回収方法が記載されているが、水以外のこのような溶離剤の使用は、試薬のコストが上昇し、廃棄若しくはさらなる除去及び再利用のコストが必要となるため、望ましくないことが示されている。特に、対応する酸を精製するための水性糖溶液の酸化方法、例えば、Boussieらの米国特許第８，６６９，３９７号に記載のようなグルカル酸を得るためのグルコースの酸化方法、又は米国特許第８，７８５，６８３号に記載されるようなキシラル酸を得るためのキシロースの酸化方法を考慮して、Diamondらは例えば、分離ゾーン中の分離媒体をBoussieらの反応生成物に接触させること、中間体がラフィネート中に含まれる、経路上の別の中間体からグルカル酸への反応生成物（特に、Boussieらの方法においてグルカル酸と同等の量で形成されるグルコン酸）中のグルカル酸若しくはその塩の少なくとも一部を分離すること、ラフィネートを分離ゾーンから除去すること、及び溶離剤を含む水を用いて分離媒体からグルカル酸若しくはその塩を溶出させることを提案している。
【０００５】
[0005]  好ましい分離媒体の１つは、擬似移動床中に使用される弱塩基性アニオン交換クロマトグラフィー樹脂、特にグルカレート型のアニオン交換クロマトグラフィー樹脂を含むと記載されている。これらの樹脂と弱塩基及び強塩基官能基との組合せも有用であると記載されている。グルコン酸及び経路上の他の中間体からグルカル酸を分離する方法の特定の例が実施例２に示されており、これは１．４ｅｑ／Ｌの交換容量及び０．３ｍｍのビーズサイズを有するLanxess Lewatit MDS 4368スチレン／ジビニルベンゼン架橋マクロポーラスアニオン交換樹脂（７５〜８０％の弱塩基官及び２５〜２０％の強塩基官能基を有するとして特徴付けられる）を使用する擬似移動床システムを含んでいる。遊離塩基及びヒドロキシル型の樹脂は、使用前に１Ｍのグルカル酸溶液に曝露することによってグルカレート型に変換された。グルカル酸含有量の増加は、供給材料中の４７．９モルパーセントから、抽出物中の９０．１モルパーセントまで可能であり、９７質量パーセントの未変換のグルコース及び経路上の中間体がラフィネート中に濃縮され、さらなるグルカル酸を精製するためにBoussieらの酸化方法に再循環させることが可能であると記載されている。
【発明の概要】
【課題を解決するための手段】
【０００６】
[0006]  本開示には、ジカルボン酸生成物を、そのようなジカルボン酸を含有する混合物から分離する方法が記載される。この方法は：混合物のカルボン酸含有量の少なくとも３５％が対象のジカルボン酸生成物であるジカルボン酸含有混合物を提供することと；ジカルボン酸含有混合物からジカルボン酸生成物が優先的に溶出するように、両性樹脂で構成されるクロマトグラフィーカラムにより上記ジカルボン酸含有混合物の抽出を行うこととを含む。ある実施形態では、対象のジカルボン酸生成物は、グルカル酸又はグルコン酸のいずれか又は両方とさらに別のカルボン酸との混合物からのグルカル酸又はグルコン酸生成物であってよい。
【発明を実施するための形態】
【０００７】
[0007]  本明細書において使用される場合、単数形の「a」、「an」、及び「the」は、文脈が明確に他のことを示すのでなければ、複数への言及を含んでいる。本明細書において使用される場合、用語「含む」(comprising)、及びその派生語は、記載の特徴、要素、成分、群、整数、及び／又はステップの存在を明示するが、記載されない他の特徴、要素、成分、群、整数、及び／又はステップの存在を排除しない制約のない用語であることが単に意図される。この解釈は、用語「含む」(including)、「有する」(having)、及びそれらの派生語等の同様の意味を有する単語にも適用される。本明細書において使用される場合、用語「からなる」(consisting)及びその派生語は、記載の特徴、要素、成分、群、整数、及び／又はステップの存在を明示するが、記載されない他の特徴、要素、成分、群、整数、及び／又はステップの存在は排除する排他的な用語であることが意図される。本明細書において使用される場合、用語「から本質的になる」は、記載の特徴、要素、成分、群、整数、及び／又はステップ、並びに記載の特徴、要素、成分、群、整数、及び／又はステップの基本的及び新規特徴に実質的に影響を与えないものの存在を明示することが意図される。本明細書において使用される場合、「実質的に」、「約」及び「おおよその」などの程度の用語は、特定の属性を数値的に記述するために使用される有効桁数によって従来理解されている精度にかかわらず、記載の値から＋又は−５パーセントを意味する。
【０００８】
[0008]  程度の用語を伴わずに本発明に関連する特定のパラメータの量を定めるために特定の数値が使用され、それらの特定の数値がある数値範囲の明確な一部ではない場合、本明細書において提供されるそのような特定の数値のそれぞれは、問題のパラメータの広い、中間、及び狭い値の範囲の文字通り支持するものと解釈されるべきことを理解されたい。広い範囲は、その数値に、２桁の有効数字で丸められたその数値の６０パーセントを足したもの及び引いたものとされる。中間範囲は、その数値に、２桁の有効数字で丸められたその数値の３０パーセントを足したもの及び引いたものとされ、狭い範囲は、その数値に、この場合も２桁の有効数字まで丸められたその数値の１５パーセントを足したもの及び引いたものとされる。さらに、これらの広い、中間、及び狭い数値範囲は、特定の値だけではなく、これらの特定の値の間の差にも適用されるべきである。例えば、本明細書に、第１のストリームの１１０ｋＰａの第１の圧力、及び第２のストリームの４８ｋＰａの第２の圧力（６２ｋＰａの差）が記載される場合、これら２つのストリームの間の圧力差の広い、中間、及び狭い範囲は、それぞれ２５〜９９ｋＰａ、４３〜８１ｋＰａ、及び５３〜７１ｋＰａとなる。
【０００９】
[0009]  本明細書の記述において、本発明に関連するあるパラメータの量を定めるために数値範囲が使用される場合、これらの範囲は、その範囲の小さい方の値のみが列挙されるクレームの限定、及びその範囲の大きい方の値のみが列挙されるクレームの限定を文字通り支持するものと解釈されるべきことを同様に理解されたい。
【００１０】
[0010]  他に示されなければ、この項又は別の項に記載のあらゆる定義又は実施形態は、当業者の理解により適切となる本明細書に記載の主題のすべての実施形態及び態様に適用可能となることが意図される。
【００１１】
[0011]  両性樹脂は、ポリスチレンマトリックスに結合した正及び負の両方の官能基を含む。これらの種類の樹脂は、典型的には電解質と非電解質との分離、又は２つの異なる電解質（例えば、糖／塩、グリセリン／塩、苛性材料／塩、塩／塩）の分離に使用される。対象の材料又は化合物の正のカチオン及び負のアニオンは、両性樹脂の対応する部分に選択的に結合する。
【００１２】
[0012]  本発明の状況では、ポリスチレンマトリックスに結合した弱酸性の正の官能基及び強塩基性の負の官能基の両方を含む両性樹脂は、例えば、限定するものではないが、Boussieらの米国特許第８，６６９，３９７号に記載のような製造方法によって生成されるものなどの、グルカル酸と、一般に他のカルボン酸、特に別のジカルボン酸との混合物からグルカル酸を回収するために特に適していることがと分かっている。一実施形態では、このような樹脂は擬似移動床クロマトグラフィーに使用される。
【００１３】
[0013]  Ｄ−グルカル酸（糖酸とも呼ばれる）は、市販されており、酸化剤として硝酸を用いたグルコースの非選択的化学酸化によって生成されるが、グルカル酸が混合物の全カルボン酸含有量の少なくとも３５パーセントである本発明の範囲内のグルカル酸含有混合物を生成するための他の方法も提案されており、それらが好ましい。説明的に、明確にするため、本発明による「グルカル酸含有混合物」は、グルカル酸及び他のカルボン酸自体を含むことができ、又は混合物のグルカル酸塩含有量が混合物の全カルボン酸塩含有量の少なくとも３５パーセントであるグルカル酸及び他のカルボン酸の塩を含むことができる。
【００１４】
[0014]  Boussieらに付与された米国特許第８，６６９，３９７号と関連しているように、米国特許第２，４７２，１６８号には、酸素及び塩基の存在下で白金触媒を用いてグルコースからグルカル酸を調製する方法が示されている。酸素及び塩基の存在下で白金触媒を用いたグルカル酸の調製のさらなる同様の例は、Journal of Catalysis, vol. 67, pp. 1-13 and 14-20 (1981)にある。Boussieらが参照している別の従来の酸化方法としては、米国特許第６，０４９，００４号（ジアルキルエーテルによる溶媒抽出を使用してグルカル酸を結晶化させ、続いて硝酸酸化を行い、中和の必要性を回避する）；米国特許第５，５９９，９７７号（穏やかに温度を上昇させるために反応生成物中にガスを注入して硝酸酸化を行い、続いて中和を行う）；米国特許第６，４９８，２６９号（オキソアンモニウム触媒／ハロゲン化物共触媒系の使用）；J. Chem. Technol. Biotechnol., vol. 76, pp.186-190 (2001)（酸化性媒体中で五酸化バナジウム触媒及び硝酸を使用する充填床中での糖蜜の酸化によるＤ−グルカル酸）；J. Agr. Food Chem., vol. 1, pp. 779-783 (1953)；J. Carbohydrate Chem., vol. 21, pp. 65-77 (2002)（元素塩素又は臭素を最終酸化剤として使用するＤ−グルコースからＤ−グルカル酸への４−ＡｃＮＨ−ＴＥＭＰＯ触媒酸化）；Carbohydrate Res., vol. 337, pp. 1059-1063 (2002)（漂白剤を使用するグルコースからグルカル酸へのＴＥＭＰＯ媒介酸化）に記載の方法が挙げられる。しかし、Boussieらによって、これらの方法は、多くの問題の中で特に、プロセス歩留まりの制限、及びさらなる反応成分が必要なことによって生じる種々の経済的な欠点があると特徴付けられている。
【００１５】
[0015]  これらの従来公開された酸化方法の背景に対して、Boussieらの米国特許第８，６６９，３９７号には、グルコースからグルカル酸を生成し、次にそのグルカル酸を水素化脱酸素によってアジピン酸に変換するための触媒方法が記載されている。Boussieらによると、典型的にはパラジウム及び白金の１つ以上を含む触媒の存在下、場合により、１つ以上の別のｄ−ブロック金属（例えば、Ｒｈ又はＲｕ）の単独又は１つ以上の希土類金属との組合せの単独又は１つ以上の主族金属（例えば、Ａｌ、Ｇａ、Ｔｌ、Ｉｎ、Ｓｎ、Ｐｂ、又はＢｉ）との組合せの担体上又は担持されないものの存在下、添加した塩基の非存在下で、グルコースは、グルコースを酸素（空気、酸素に富む空気、又は反応に対して実質的に不活性な別の成分を有する酸素の形態）と反応させることによって高収率でグルカル酸に変換可能である。
【００１６】
[0016]  Boussieらの酸化方法から反応生成物のグルカル酸を別の成分から分離する方法は、既に上記にまとめたように、Diamondらの米国特許出願公開第２０１６／００９０３４６号に記載されている。
【００１７】
[0017]  本発明の目的では、Boussieらに記載の方法は、グルコースからグルカル酸を製造するために記載された別の酸化方法よりも好ましいが、本発明者らは、グルカル酸及びグルコン酸をこれらの酸の混合物中から分離するためのDiamondらの方法とは別の方法を提案する。
【００１８】
[0018]  本発明者らの改善された分離ステップは、好ましくは擬似移動床システムにおいて、弱塩基性アニオン交換樹脂よりも両性樹脂によるクロマトグラフィー分離を含む。一般に非常に類似した性質のこれらのカルボン酸を分離するためのこのような樹脂の驚くべき有効性を示すために例を以下に提供する。
【００１９】
[0019]  しかしながら、本発明者らの概念によるBoussieらによって生成されるものなどの混合物中でグルコン酸からグルカル酸を分離するための好ましい方法の１つは、混合物のカルボン酸含有量の少なくとも３５％（ある実施形態では、例えばカルボン酸含有量の４０％〜５５％）がグルカル酸であるグルカル酸含有混合物を提供することと；混合物から所望のグルカル酸供給材料が優先的に溶出するように、両性樹脂で構成されるクロマトグラフィーカラムにより混合物の抽出を行うこととを含む。驚くべきことに、両性樹脂は、グルカレート：グルコネートの場合に少なくとも２：１〜３：１の優先親和性比が得られ、Diamondらによって教示される弱塩基性アニオン交換樹脂よりも優れた分離ポテンシャルを示し、弱塩基性アニオン交換樹脂と比較して、経時でも同様に両性樹脂の改善された性能を有することを本発明者らは見出した。
【実施例】
【００２０】
[0020]  実施例１及び比較例１
[0021]  Boussieらによって生成されるような生成物からグルカル酸を回収できる方法を示すために、６．３重量％のグルコン酸塩、８．２重量％のグルカル酸塩、０．０１３％の塩化物、０．０２５％のサルフェート、及び２．７％の別の有機酸塩（乾燥固体使用量）を含む水性供給混合物を使用して一連のパルス試験を行った。特に、それぞれのパーセント値による水性供給混合物の種々のカルボン酸の分析結果は以下の通りであった：フマル酸、０．４；グリコール酸、１．６；ガラクツロン酸、７．７；２−ケト−グルコネート、０．４；５−ケト−グルコン酸、３．３；グルクロン酸、０．５；グルコン酸、３５．７、グルカル酸、５０．３（合計１００．０）。
【００２１】
[0022]  Diamondらによって例示される特定のLanxess Lewatit MDS 4368スチレン／ジビニルベンゼン架橋マクロポーラスアニオン交換樹脂２８０ｍＬを、比較のための２本のジャケット付きガラスカラム（２５ｍｍ×６００ｍｍ）中に充填し、気泡を除去した。両方のカラムを水浴に接続し、５０℃に加熱した。カラムを約１０床体積の脱イオン水で洗浄し、次に第１のカラム（カラム＃１）は７床体積の水性供給混合物を用いてコンディショニングを行い、一方、第２のカラム（カラム＃２）は４００ｍｌのDowex 88ナトリウム型マクロポーラス強酸カチオン交換樹脂に通して調製した７床体積の糖酸溶液を用いてコンディショニングを行った。樹脂が膨潤するため（約４０パーセントの膨潤が観察された）、前処理中は両方のカラムはアップフローで運転した。前処理後、次にカラムを１０床体積の脱イオン水で洗浄した。
【００２２】
[0023]  この方法でカラムのコンディショニングを行った後、カラムをダウンフロー操作用に構成した。カラム上部のバルブを開き、次に液面が樹脂床の最上部に到達したときに、２０ミリリットルの水性供給混合物のパルスを導入した。液面が樹脂床の最上部まで再び引き上げられたときに、１〜２ミリリットルのＤＩ水を加え、カラム上部のバルブを閉じた。２０ミリリットル／分のＤＩ水の溶出流を開始し、後の分析のために、０．１６床体積の間隔でそれぞれ約４８ｍＬの３４の分画を収集した。
【００２３】
[0024]  続いて、Exhibit A（その内容が本明細書に援用されると理解すべきである）に準拠してMitsubishiにより両性イオン交換樹脂と特徴付けられ、架橋ポリスチレン骨格に第４級アンモニウム基及びカルボキシル基が導入され、２６０μｍの均一ビーズサイズを有し、劣化及び溶出に対して顕著な抵抗性を有する、２８０ｍＬのMitsubishi DIAION AMP-03両性イオン交換樹脂をＤＩ水中でスラリーにして、弱塩基性アニオン交換樹脂Lewatit MDS 4368の場合と同じ方法で同じ２本のジャケット付きガラスカラム中に充填した。第１のカラムは同じ水性供給混合物を用いてコンディショニング／前処理を行い、第２のカラムは脱イオン水でコンディショニング／前処理を行った。しかし、膨潤は考えられず、実際にまったく観察されなかったので、両性樹脂カラムの場合はダウンフロー構成で前処理を行った。前述のように脱イオン水で洗浄した後、MDS 4368樹脂を用いる場合と同じ方法で水性供給混合物を用いてパルス試験を行った。
【００２４】
[0025]  それぞれMDS 4368カラム及びAMP-03カラムの溶出から収集された分画の分析では、グルコン酸又はグルカル酸と、場合により、一方では他のすべての材料の分画との重なる部分の累積面積、他方では「その他のすべての材料」の中から特にそれぞれグルカル酸及びグルコン酸の分画との分画の重なる部分の累積面積を比較することによって、両性樹脂が、Diamondらによって提案される弱塩基性のアニオン交換樹脂よりも優れた性能が得られることが示されており、以下の表１が参照される。特に、Diamondらの主張する弱塩基性アニオン交換樹脂と比較すると、両性樹脂は、Boussieらに記載の種類の生成混合物からのグルカル酸の単離にはるかに効果的な樹脂であることが分かった。表１中、「ＯＡＧｎＦ」は、グルコン酸分画と、「その他のすべての材料」との重なる部分の面積、及び「その他のすべての材料」の中から特にグルカル酸との重なる部分の面積を意味するとして理解され、これに対応して「ＯＡＧｒＦ」は、グルカル酸分画と、「その他のすべての材料」との重なる部分の面積、及び「その他のすべての材料」の中から特にグルコン酸との重なる部分の面積を意味すると理解される。
【００２５】
【表１】
2020529969.tif 000002
【００２６】
[0026]  実施例２
[0027]  実施例１及び比較例１に使用したものと同じ水性供給混合物、したがって６．３重量％のグルコン酸塩、８．２重量％のグルカル酸塩、０．０１３％の塩化物、０．０２５％のサルフェート、及び２．７％の別の有機酸塩（乾燥固体使用量）を含む水性供給混合物を使用して一連のさらなるパルス試験を行った。特に、それぞれのパーセント値による水性供給混合物の種々のカルボン酸の分析結果は以下の通りであった：フマル酸、０．４；グリコール酸、１．６；ガラクツロン酸、７．７；２−ケト−グルコネート、０．４；５−ケト−グルコン酸、３．３；グルクロン酸、０．５；グルコン酸、３５．７、グルカル酸、５０．３（合計１００．０）。
【００２７】
[0028]  ジビニルベンゼン架橋ゲルポリスチレンに第４級アンモニウム官能基及びカルボキシル官能基が導入され、Exhibit B（その内容が本明細書に援用されると見なされるべきである）においてより十分に特徴付けられる２８０ｍＬのPurolite（登録商標）WCA100両性樹脂を、実施例１及び比較例１で行ったように、ＤＩ水でスラリーにして、２本のジャケット付きガラスカラム（２５ｍｍ×６００ｍｍ）中に充填し、気泡を除去した。両方のカラムを水浴に接続し、５０℃に加熱した。カラムを約１０床体積の脱イオン水で洗浄し、次に、AMP-03樹脂で行ったように、第１のカラム（カラム＃１）は７床体積の水性供給混合物を用いてコンディショニングを行い、一方、第２のカラム（カラム＃２）は７床体積の脱イオン水を用いてコンディショニングを行った。前処理後、次にカラムを１０床体積の脱イオン水で洗浄した。
【００２８】
[0029]  この方法でカラムのコンディショニングを行った後、カラムをダウンフロー操作用に構成した。カラム上部のバルブを開き、次に液面が樹脂床の最上部に到達したときに、２０ミリリットルの水性供給混合物のパルスを導入した。液面が樹脂床の最上部まで再び引き上げられたときに、１〜２ミリリットルのＤＩ水を加え、カラム上部のバルブを閉じた。２０ミリリットル／分のＤＩ水の溶出流を開始し、後の分析のために、０．１６床体積の間隔でそれぞれ約４８ｍＬの３４の分画を収集した。
【００２９】
[0030]  分画の重なる部分の面積の分析によって、WCA100両性樹脂も同様に、Diamondらによって提案された弱塩基性アニオン交換樹脂よりも優れた性能が得られ、AMP-03樹脂と実質的に同等の性能が得られることが示された。
【００３０】
[0031]  実施例３〜５
[0032]  実施例１で使用したものと同じ装置及び方法を使用してパルス試験を行ったが、両性樹脂のみを使用し、水性グルカル酸含有供給材料を使用し、その中で、Boussieら（米国特許第８，６６９，３９７号）によって生成されるような生成混合物中に見られる量よりも多い量でクエン酸、リンゴ酸、及び乳酸を混合（spike）した。
【００３１】
[0033]  特に、パルス試験のクエン酸、リンゴ酸、及び乳酸を混合（spike）した水性グルカル酸含有供給材料のそれぞれにおいて、それぞれのパーセント値による水性供給混合物の種々のカルボン酸の分析結果は以下の通りであった：
クエン酸を混合−０．６  グルコネート；０．０  ラクテート；０．０４  グルコレート；０．０９  ２−ケト−グルコネート；０．２０  ガラクツロネート／グルロネート；０．０８  グルクロネート；０．１９  ５−ケト−グルコネート；６９．８  グルカレート；０．０  マレエート；２９．０  シトレート。
リンゴ酸を混合−０．６  グルコネート；０．０  ラクテート；０．０５  グルコレート；０．１０  ２−ケト−グルコネート；０．２２  ガラクツロネート／グルロネート；０．１１  グルクロネート；０．２０  ５−ケト−グルコネート；６７．４  グルカレート；３１．３  マレエート；０．０３  シトレート。
乳酸を混合−０．５１  グルコネート；２５．６  ラクテート；０．０４  グルコレート；０．０９  ２−ケト−グルコネート；０．２１  ガラクツロネート／グルロネート；０．０９  グルクロネート；０．１９  ５−ケト−グルコネート；７３．３  グルカレート；０．０  マレエート；０．０３  シトレート。
【００３２】
[0034]  試験結果から、これらのその他のカルボン酸のそれぞれからグルカル酸が効率的に分離され、（最も早いものから最も遅いものまで）グルコン酸、乳酸、グルカル酸、リンゴ酸、及び次にクエン酸の溶出順序が示される能力が確認された。化合物の構造及び溶出の順序に基づくと、AMP-03樹脂上への吸着機構は、これらの分子中に含まれる二重結合酸素に対する親和性であると思われる。グルコン酸及び乳酸の両方は１つの二重結合酸素を有し、そのためこの樹脂はそれらに対する親和性が低く、それらは最も早く溶出し、一方、グルカル酸及びリンゴ酸の両方は２つの二重結合酸素を有し、幾分遅くほぼ一緒に溶出し、クエン酸は３つの二重結合酸素を含み、試験をしたものの中で一番最後に溶出する。これらの結果に基づくと、アスコルビン酸及び酢酸は、グルカル酸よりも早く溶出し、グルカル酸からの分離も可能であり、一方、コハク酸及びシュウ酸はリンゴ酸及びグルカル酸と同様に溶出すると推測される。
【国際調査報告】
2020529969.tif 000003